СПОСОБ ИЗГОТОВЛЕНИЯ ПОКРЫТЫХ ПОДЛОЖЕК

1. Способ изготовления покрытых подложек,
отличающийся стадиями, в которых:
- готовят подложку,
- готовят по меньшей мере один минеральный материал,
- готовят полисахаридный материал, включающий один или более полисахаридов,
- наносят на подложку покрытие по меньшей мере из одного минерального материала для получения грунтовочного слоя из минерального материала,
- наносят на грунтовочный слой из минерального материала покрытие из полисахаридного материала, включающего один или более полисахаридов.
2. Способ по п. 1,
отличающийся тем, что подложку выбирают из группы, включающей бумаги и картоны, такие как каландрированные и некаландрированные, покрытые и непокрытые бумаги и картоны; синтетические бумаги; нетканые материалы; упаковочный материал; строительные материалы, такие как декоративные бумаги и строительный картон; и бумаги для отделки поверхностей.
3. Способ по п. 1 или 2,
отличающийся тем, что указанный минеральный материал выбирают из группы, включающей минеральные пигменты и/или наполнители, предпочтительно из группы, включающей осажденный карбонат кальция (PCC); природный размолотый карбонат кальция (GCC); поверхностно-модифицированный карбонат кальция; доломит; тальк; бентонит; глину; магнезит; белый пигмент сатинит; сепиолит, гантит, диатомит; силикаты; диоксид титана; и их смеси.
4. Способ по п. 3,
отличающийся тем, что указанный минеральный материал выбирают из поверхностно-модифицированных карбонатов кальция, представляющих собой продукт реакции природного карбоната кальция с диоксидом углерода и одной или более кислотами, причем диоксид углерода образуется in-situ в результате кислотной обработки, и/или подается от внешнего источника.
5. Способ по п. 3,
3
+
отличающийся тем, что указанный минеральный материал выбирают из поверхностно-модифицированных карбонатов кальция, представляющих собой продукт реакции содержащего PCC пигмента с НО-ионами, и по меньшей мере с одним анионом, способным формировать нерастворимые в воде соли кальция, причем указанный анион солюбилизирован в водной среде с образованием суспензии подвергнутого химической поверхностной обработке содержащего PCC пигмента, в которой указанный подвергнутый химической поверхностной обработке PCC включает нерастворимую, по меньшей мере частично кристаллическую соль кальция с указанным анионом, образованную на поверхности по меньшей мере части PCC, и создается избыток солюбилизированных ионов кальция.
6. Способ по п. 1 или 2,
отличающийся тем, что указанный минеральный материал имеет медианный размер частиц от 0,01 до 50 мкм, более предпочтительно от 0,05 до 25 мкм, еще более предпочтительно от 0,1 до 10 мкм, в особенности предпочтительно от 0,2 до 5 мкм, например, 2,7 мкм, в частности, от 0,5 до 1,5 мкм, например, 0,8 мкм.
7. Способ по п. 1 или 2,
отличающийся тем, что указанный минеральный материал используют в форме водной суспензии, имеющей содержание твердых веществ от 10 до 80% по весу, более предпочтительно от 20 до 75% по весу, еще более предпочтительно от 30 до 60% по весу, наиболее предпочтительно от 40 до 55% по весу, например, 50% по весу.
8. Способ по п. 1 или 2,
отличающийся тем, что указанный минеральный материал используют в комбинации со связующим средством, которое предпочтительно выбирают из группы, включающей стирол-акрилатный латекс, крахмал, белки, стирол-бутадиеновый латекс, поливиниловый спирт, поливинилацетат, и их смеси.
9. Способ по п. 1 или 2,
отличающийся тем, что указанные один или более полисахаридов, входящих в состав указанного полисахаридного материала, выбирают из группы, включающей линейные и разветвленные полисахариды, такие как целлюлоза, крахмал, хитин, хитозан, пектин, ксантановая камедь и декстран, и их производные.
10. Способ по п. 1 или 2,
отличающийся тем, что указанный полисахаридный материал, включающий один или более полисахаридов, находится в сухом состоянии или в форме суспензий, растворов, дисперсий или эмульсий, или в виде гелей, в частности, наногелей, в которых жидкостная среда может представлять собой воду или органический растворитель.
11. Способ по п. 1 или 2,
отличающийся тем, что указанный полисахаридный материал, включающий один или более полисахаридов, представляет собой нанофибриллярный целлюлозный гель.
12. Способ по п. 11,
отличающийся тем, что указанный нанофибриллярный целлюлозный гель получают фибриллированием целлюлозных волокон в присутствии по меньшей мере одного наполнителя и/или пигмента, пока не сформируется гель.
13. Способ по п. 11,
отличающийся тем, что указанные целлюлозные волокна выбирают из таких, которые содержатся в сортах целлюлозы, выбранных из группы, включающей эвкалиптовую целлюлозу, целлюлозу из еловой древесины, целлюлозу из сосновой древесины, целлюлозу из буковой древесины, конопляную целлюлозу, хлопковую целлюлозу, целлюлозу из бамбука, багассу, а также регенерированную и/или очищенную от краски целлюлозу, и их смеси.
14. Способ по п. 12,
отличающийся тем, что указанные наполнитель и/или пигмент выбирают из группы, включающей осажденный карбонат кальция (PCC), природный размолотый карбонат кальция (GCC), поверхностно-модифицированный карбонат кальция; доломит; тальк; бентонит; глину; магнезит; белый пигмент сатинит; сепиолит, гантит, диатомит; силикаты; и их смеси, и предпочтительно выбирают из группы осажденного карбоната кальция, имеющего кристаллическую структуру ватерита, кальцита или арагонита, в частности, ультратонкого тонкодисперсного призматического, скаленоэдрического или ромбоэдрического осажденного карбоната кальция; природного размолотого карбоната кальция, выбранного из мрамора, известняка и/или мела; и их смесей, и предпочтительно имеют медианный размер частиц от 0,01 до 15 мкм, предпочтительно от 0,1 до 10 мкм, более предпочтительно от 0,3 до 5 мкм, в частности, от 0,5 до 4 мкм, и наиболее предпочтительно от 0,7 до 3,2 мкм, например, 2 мкм.
15. Способ по п. 11,
отличающийся тем, что указанные нанофибриллярные целлюлозные гели объединяют с дополнительными добавочными нефибриллированными волокнами и/или по меньшей мере одним дополнительным наполнителем и/или пигментом.
16. Способ по п. 15,
отличающийся тем, что указанный по меньшей мере один дополнительный наполнитель и/или пигмент имеет медианный размер частиц от 0,01 до 5 мкм, предпочтительно от 0,05 до 1,5 мкм, более предпочтительно от 0,1 до 0,8 мкм, и наиболее предпочтительно от 0,2 до 0,5 мкм, например, 0,3 мкм.
17. Способ по п. 1 или 2,
отличающийся тем, что минеральный материал, а также полисахаридный материал, включающий один или более полисахаридов, независимо друг от друга наносят в виде покрытия на подложку и/или грунтовку из минерального материала, соответственно, в один или более слоев.
18. Способ по п. 1 или 2,
-2
-2
-2
-2
-2
-2
-2
-2
отличающийся тем, что общий вес покрытия грунтовки из минерального материала составляет от 2 гм до 50 гм, предпочтительно от 5 гм до 40 гм, более предпочтительно от 7 гм до 30 гм, наиболее предпочтительно от 8 гм до 25 гм.
19. Способ по п. 1 или 2,
-2
-2
-2
-2
-2
-2
-2
-2
отличающийся тем, что общий вес покрытия грунтовки из полисахаридного материала составляет от 0,5 гм до 20 гм, предпочтительно от 1 гм до 15 гм, более предпочтительно от 2 гм до 11 гм, наиболее предпочтительно от 3 гм до 5 гм.
20. Покрытая подложка, полученная способом по любому из пп. 1-19.
21. Покрытая подложка по п. 20,
отличающаяся тем, что полисахаридный материал может быть частично или полностью абсорбирован грунтовкой из минерального материала.
22. Покрытая подложка по п. 20 или 21,
отличающаяся тем, что одна часть полисахаридного материала покрывает минеральный материал, тогда как остальное количество полисахаридного материала поглощается грунтовкой из минерального материала.
23. Покрытая подложка по п. 20 или 21,
отличающаяся тем, что она представляет собой покрытую бумагу.
24. Применение подложки по любому из пп. 20-23 в качестве упаковочного материала, композитов, барьерных слоев, пропечатываемых поверхностей, армирующих элементов и/или связующих средств.